(57)【要約】【課題】  液晶ディスプレー用偏光フィルムの基材としてのポリビニルアルコールフィルム（ＰＶＡフィルム）に染色を施す際に認められる染色ムラを極小化するとともに、皺などの不良部の発生を防止する。【解決手段】  染色槽１１の染色液１２中に設置する複数のガイド手段を、ＰＶＡフィルム１０対向部に軸周りと軸方向に間隔をおいて多数の染色液吐出孔１７を形成するとともに両端部を低加圧染色液供給管１８に固定した低加圧染色液吐出シリンダ１６で構成するとともに、ＰＶＡフィルム１０の案内方向に順次下部と上部に千鳥状に配置して、ＰＶＡフィルム１０を順次表面と裏面が対向するように千鳥状に転向案内する。【選択図】      図１
2006282918.tif 000002
【特許請求の範囲】
【請求項１】
ポリビニルアルコールフィルムを染色液中に設置した複数のガイド手段を介して染色液中を案内しながら染色液を浸透させるポリビニルアルコールフィルムの染色方法であって、少なくとも一つのガイド手段を、ポリビニルアルコールフィルム対向部に多数の低加圧染色液吐出孔を有するとともに内部に低加圧染色液供給管を介して低加圧染色液を供給する低加圧染色液吐出シリンダで構成することを特徴とする、ポリビニルアルコールフィルムの染色方法。
【請求項２】
少なくとも二つのガイド手段を構成する低加圧染色液吐出シリンダに、ポリビニルアルコールフィルムを、表面と裏面が対向するように転向案内することを特徴とする  請求項１に記載のポリビニルアルコールフィルムの染色方法。
【発明の詳細な説明】
【技術分野】
【０００１】
この発明は、液晶ディスプレー（ＬＣＤ）の主要部材である偏光フィルム（偏光子）の製造の際に、基材としてのポリビニルアルコールフィルム（以下「ＰＶＡフィルム」と略称する）に施す染色方法の改良に関する。
【背景技術】
【０００２】
周知のように、この種のＰＶＡフィルムの染色は、ＰＶＡフィルムを染色液中に設置した複数のガイドローラからなるガイド手段を介して染色液中を案内しながら染色液を浸透させる方式で行っている（例えば、特許文献１参照）。
【０００３】
しかしながらこの周知の染色における染色液の浸透は、自然浸透であるため、特に染色液の内部への浸透速度と表面部に対する浸透速度との差の極小化による内外の染色ムラの極小化には限界があり、このため近年における液晶ディスプレーの表示性能の一段のアップに対応した光学特性が一段と優れた偏光フィルムの製造のために必要なＰＶＡフィルムに対する染色の一層の均一化の要請には答え難いという状況にあるほか、ガイドローラとの接触によって部分的に内部に取り込まれる気泡により、ＰＶＡフィルムの一部が膨張し、皺などの不良部を形成するなどの問題がある。
【特許文献１】特開平１０−１５３７０９号公報
【発明の開示】
【発明が解決しようとする課題】
【０００４】
本発明者は上記のような状況や問題に鑑み、染色液中を案内中におけるＰＶＡフィルムに対する染色液の浸透速度を一段と均一化して、染色ムラを極小化するとともに、ＰＶＡフィルムの気泡に基づく局部膨張を解消して、皺などの不良部の発生を防止することを主要な課題としている。
【課題を解決するための手段】
【０００５】
この発明によれば、上記の課題は、特許請求の範囲の請求項１に記載のように、基本的には、ＰＶＡフィルムを染色液中に設置した複数のガイド手段を介して染色液中を案内しながら染色液を浸透させるＰＶＡフィルムの染色方法において、少なくとも一つのガイド手段を、ＰＶＡフィルム対向部に多数の低加圧染色液吐出孔を有するとともに内部に低加圧染色液供給管を介して低加圧染色液を供給する低加圧染色液吐出シリンダ（ドラム）で構成することによって解決する。
【０００６】
請求項１に記載のこの発明に係るＰＶＡフィルムの染色方法においては、請求項２に記載のごとく、少なくとも二つのガイド手段を構成する低加圧染色液吐出シリンダに、ＰＶＡフィルムを、表面と裏面が対向するように転向案内することが望ましい。
【発明の効果】
【０００７】
特許請求の範囲の請求項１に記載のこの発明に係るＰＶＡフィルムの染色方法によれば、ガイド手段を構成する低加圧染色液吐出シリンダの染色液吐出孔から吐出される低加圧染色液により、低加圧染色液吐出シリンダの外周部に低加圧染色液層が形成され、これによりＰＶＡフィルムが低加圧染色液吐出シリンダに無接触の状態になるので、ＰＶＡフィルムに皺などの不良部が発生する恐れがないとともに、低加圧染色液吐出シリンダからなるガイド手段以外の部分では、周知の場合と同様の染色液の自然な浸透による染色作用を受ける一方、低加圧染色液吐出シリンダからなるガイド手段部では、多数の染色液吐出孔から吐出されて低加圧染色液吐出シリンダの表面部に沿って流動する低加圧染色液の低加圧浸透による強制的な染色作用を受け、これらの両染色作用が相乗的に作用するため、染色ムラが極小に抑えられる。
【０００８】
また請求項２に記載の二以上の低加圧染色液吐出シリンダに対するＰＶＡフィルムの表裏両面の対向案内構成によれば、ＰＶＡフィルムが、表裏の両面から低加圧染色液の低加圧浸透による強制的な染色作用を受けるため、より均一に近い染色が行われる。
【発明を実施するための最良の形態】
【０００９】
以下図面に基づいて、この発明に係るＰＶＡフィルムの染色方法の好適な実施形態について説明する。
【００１０】
図１は、この発明に係るＰＶＡフィルムの染色方法の好適な一実施形態の構成概要を示したもので、染色槽１１内の染色液１２中に、ＰＶＡフィルム１０の導入側の左方から右方に向かって複数個（ここでは３個）の低加圧染色液吐出シリンダ１６を下部と上部に千鳥状に配置するとともに、染色槽１１外の左側部と右側部には、フィルム導入ローラ１３及びガイドローラ１５と、ガイドローラ１５及びフィルム導出ローラ１５を設置し、フィルム導入ローラ１４からガイドローラ１５を通して染色槽１１内の染色液１２中に導入するＰＶＡフィルム１０を、順次表面と裏面が交互に低加圧染色液吐出シリンダ１６に対向するように上下に千鳥状に転向案内した後、染色槽１１外のガイドローラ１５からフィルム導出ローラ１５へと導出するように構成したものである。
【００１１】
図２と図３は、低加圧染色液吐出シリンダ１６の二つの実施形態を略示したもので、前者は、ＰＶＡフィルム１０が対向する略半周部（染色槽１１内において下側に位置するものについては、図２に示すごとく略下半周部、上部に位置するものについては略上半周部）に、軸方向及び軸周りに間隔をおいて多数の染色液吐出孔１７を形成するとともに、両端部に水平にのびる低加圧染色液供給管１８を固定した不動型（不回転型）である。
【００１２】
他方後者は、全周に軸周りと軸方向に間隔をおいて多数の染色液吐出孔１７を形成するとともに両端部を内部を同心的にのびる低加圧染色液供給管１８に軸受２１を介して支持した回転型で、低加圧染色液供給管１８には、低加圧染色液吐出シリンダ１６のＰＶＡフィルム１０対向部側（下部に位置するものについては、図３に示すように下半側、上部に位置するものについては、上半側）に軸周り及び軸方向に間隔をおいて開口する複数の染色液供給吐出孔１９と、左右の両側部を水平にのびる仕切り翼板２０が付設してある。
【００１３】
この図示の実施形態においては、不動型と回転型のいずれの低加圧染色液吐出シリンダ１６を用いる場合においても、フィルム導入ローラ１４とガイドローラ１５を介して染色槽１１内の染色液１２中に導入されるＰＶＡフィルム１０は、最初の低加圧染色液吐出シリンダ１６に到るまでの間及び隣り合う上下の低加圧染色液吐出シリンダ１６の間においては、染色槽１１内の染色液１２の自然の浸透による染色作用を受け、また各低加圧染色液吐出シリンダ１６の部分においては、染色液吐出孔１７を通して外方に吐出する低加圧染色液により、表面及び裏面のそれぞれから、低加圧浸透による強制的な染色作用を受け、これにより染色槽１１から導出するまでに適確に染色される。
【００１４】
この発明に係るＰＶＡフィルムの染色方法においては、低加圧染色液吐出シリンダ１６の染色液吐出孔１７を通して吐出する低加圧染色液は、一般には、ＰＶＡフィルム１１を低加圧染色液吐出シリンダ１６の表面から微小量（例えば約１ｍｍ程度）離間させて、無接触状態にするのに適した条件（圧力、流量、流速等）、すなわちＰＶＡフィルム１１と低加圧染色液吐出シリンダ１６の表面との間に微小な厚さ（例えば約１ｍｍ程度）の低加圧染色液の流動層が形成されるのに適した条件で吐出することができ、また染色槽１１内の染色液１２を循環させる形で用いることができる。
【００１５】
これらの低加圧染色液の吐出条件は、ＰＶＡフィルム１０のサイズ（厚さ、幅）や搬送条件（張力、速度等）、染色槽１１内の染色液１２の温度などによって適当に設定することができるとともに、これらのＰＶＡフィルム１０の搬送条件、染色液１２の温度などは、自動制御によって調整可能にすることができる。
【００１６】
この発明に係るＰＶＡフィルムの染色方法は、このほか、低加圧染色液吐出ローラを回転駆動可能に構成する（例えば回転型の低加圧染色液吐出シリンダの端部に同心的に従動ギアを取付け、この従動ギアに隣接して設置する駆動ギアを係合する）など、種々の形態で実施することができるもので、上記の形態に限定されるものでない。
【実施例】
【００１７】
染色液（３０℃）中にほぼ図２に示すような不動型の低加圧染色液吐出シリンダをほぼ図１に準じて配置した染色槽とともに、染色槽前における膨潤槽、染色槽後における設置する延伸槽、定着槽及び乾燥装置を用いて、幅１１００ｍｍ、厚さ８０μのＰＶＡフィルムを、その張力や速度（１．５ｍ／ｍｉｎ）等を制御しながら、膨潤、染色、延伸、ヨウ素染色液定着、乾燥の処理を行って、複数枚の偏光フィルムを製造し，これらの両面に保護フィルムを糊着して形成した複数の偏光板について、単体透過度、偏光度及びクロス度を測定したところ、それぞれ平均値として、４３．４％弱、９９．９８％弱、０．０１％強が得られた。
【００１８】
他方比較のために、低加圧染色液吐出シリンダに代えて、標準的なガイドローラを配置した染色槽とともに、上記と同一の膨潤槽、延伸槽等を用いて、上記と同一のサイズのＰＶＡフィルムを上記とほぼ同等の条件で膨潤、染色、延伸等の処理を行って、複数枚の偏光フィルムを製造し、これにより形成した複数の偏光板について単体透過度、偏光度及びクロス度を測定したところ、それぞれの平均値は、４２．５％強、９９．９６％強、０．０３％弱であった。
【図面の簡単な説明】
【００１９】
【図１】この発明に係るＰＶＡフィルムの染色方法の一実施形態の構成概要図である。
【図２】低加圧染色液吐出シリンダの一実施形態の略拡大側断面図で、染色槽の下部に設置する状態がＰＶＡフィルムとともに示してある。
【図３】低加圧染色液吐出シリンダの他の実施形態の図２と同様の図である。
【符号の説明】
【００２０】
１０  ＰＶＡフィルム
１１  染色槽
１２  染色液
１３  フィルム導入ローラ
１４  フィルム導出ローラ
１５  ガイドローラ
１６  低加圧染色液吐出ローラ
１７  染色液吐出孔
１８  低加圧染色液供給管
１９  染色液供給吐出孔
２０  仕切リ翼板
２１  軸受
【図１】
2006282918.tif 000003
【図２】
2006282918.tif 000004
【図３】
2006282918.tif 000005
【手続補正書】
【提出日】平成17年8月30日(2005.8.30)
【手続補正１】
【補正対象書類名】特許請求の範囲
【補正対象項目名】全文
【補正方法】変更
【補正の内容】
【特許請求の範囲】
【請求項１】
ポリビニルアルコールフィルムを染色液中に設置した複数のガイド手段を介して染色液中を案内しながら染色液を浸透させるポリビニルアルコールフィルムの染色方法であって、少なくとも一つのガイド手段を、ポリビニルアルコールフィルム対向部に多数の低加圧染色液吐出孔を有するとともに内部に低加圧染色液供給管を介して低加圧染色液を供給する低加圧染色液吐出シリンダで構成することを特徴とする、ポリビニルアルコールフィルムの染色方法。
【請求項２】
少なくとも二つのガイド手段を構成する低加圧染色液吐出シリンダに、ポリビニルアルコールフィルムを、表面と裏面が対向するように転向案内することを特徴とする  請求項１に記載のポリビニルアルコールフィルムの染色方法。
【請求項３】
ポリビニルアルコールフィルムを染色液中に設置した複数のガイド手段を介して染色液中を案内しながら染色液を浸透させるポリビニルアルコールフィルムの染色装置であって、少なくとも一つのガイド手段を、ポリビニルアルコールフィルム対向部に多数の低加圧染色液吐出孔を有するとともに内部に低加圧染色液供給管を介して低加圧染色液を供給する低加圧染色液吐出シリンダで構成することを特徴とする、ポリビニルアルコールフィルムの染色装置。
【請求項４】
少なくとも二つのガイド手段を構成する低加圧染色液吐出シリンダに、ポリビニルアルコールフィルムを、表面と裏面が対向するように転向案内することを特徴とする  請求項３に記載のポリビニルアルコールフィルムの染色装置。
【請求項５】
ポリビニルアルコールフィルムを、請求項１又は２に記載のポリビニルアルコールフィルムの染色方法により染色する工程と、染色する工程の後における延伸工程を含む、偏光フィルムの製造方法。
【請求項６】
請求項３又は４記載のポリビニルアルコールフィルムの染色装置と、染色装置の後に配置する延伸槽を含む、偏光フィルムの製造装置。
【請求項７】
請求項５又は６記載の偏光フィルムの製造方法又は装置により製造した偏光フィルムに、保護フィルムを糊着してなる偏光板。
【手続補正２】
【補正対象書類名】明細書
【補正対象項目名】全文
【補正方法】変更
【補正の内容】
【発明の詳細な説明】
【技術分野】
【０００１】
この発明は、液晶ディスプレー（ＬＣＤ）の主要部材である偏光フィルム（偏光子）の製造の際に、基材としてのポリビニルアルコールフィルム（以下「ＰＶＡフィルム」と略称する）に施す染色方法と装置、及び該染色方法による染色工程と染色装置を含む偏光フィルムの製造方法と装置、並びに該製造方法と装置により製造した偏光フィルムを用いて形成する偏光板に関する。
【背景技術】
【０００２】
周知のように、この種のＰＶＡフィルムの染色は、ＰＶＡフィルムを染色液中に設置した複数のガイドローラからなるガイド手段を介して染色液中を案内しながら染色液を浸透させる方式で行っている（例えば、特許文献１参照）。
【０００３】
しかしながらこの周知の染色方式における染色液の浸透は、自然浸透であるため、特に染色液の内部への浸透速度と表面部に対する浸透速度との差の極小化による内外の染色ムラの極小化には限界があり、このため近年における液晶ディスプレーの表示性能の一段のアップに対応した光学特性が一段と優れた偏光フィルムの製造のために必要なＰＶＡフィルムに対する染色の一層の均一化の要請には答え難いという状況にあるほか、ガイドローラとの接触によって部分的に内部に取り込まれる気泡により、ＰＶＡフィルムの一部が膨張し、皺などの不良部を形成するなどの問題がある。
【特許文献１】特開平１０−１５３７０９号公報
【発明の開示】
【発明が解決しようとする課題】
【０００４】
この発明は上記のような状況や問題に鑑み、特にＰＶＡフィルムの染色方式（方法と装置）として、染色液中を案内中におけるＰＶＡフィルムに対する染色液の浸透速度を一段と均一化して、染色ムラを極小化することが可能であるとともに、ＰＶＡフィルムの気泡に基づく局部膨張を解消して、皺などの不良部の発生を防止することができるものを提供すること、及びこの染色方式に基づいて光学特性のより優れた偏光フィルムの製造方式（方法と装置）と偏光板を提供することを課題としている。
【課題を解決するための手段】
【０００５】
この発明によれば、上記の課題は、特許請求の範囲の請求項１と３に記載のように、基本的には、ＰＶＡフィルムを染色液中に設置した複数のガイド手段を介して染色液中を案内しながら染色液を浸透させるＰＶＡフィルムの染色方法と装置において、少なくとも一つのガイド手段を、ＰＶＡフィルム対向部に多数の低加圧染色液吐出孔を有するとともに内部に低加圧染色液供給管を介して低加圧染色液を供給する低加圧染色液吐出シリンダ（ドラム）で構成することによって解決する。
【０００６】
請求項１と３に記載のこの発明に係るＰＶＡフィルムの染色方法と装置においては、請求項２と４に記載のごとく、少なくとも二つのガイド手段を構成する低加圧染色液吐出シリンダに、ＰＶＡフィルムを、表面と裏面が対向するように転向案内することが望ましい。
【０００７】
またこの発明は、請求項５に記載のように、ＰＶＡフィルムを、請求項１又は２に記載のＰＶＡフィルムの染色方法により染色する工程と、染色する工程の後における延伸工程を含む、偏光フィルムの製造方法を提供する。
【０００８】
さらにこの発明は、請求項６に記載のごとく、請求項３又は４に記載のＰＶＡフィルムの染色装置と、染色装置の後に配置する延伸槽を含む、偏光フィルムの製造装置を提供する。
【０００９】
さらにまたこの発明は、請求項７に記載のように、請求項５又は６記載の偏光フィルムの製造方法又は装置により製造した偏光フィルムに、保護フィルムを糊着してなる偏光板を提供する。
【発明の効果】
【００１０】
特許請求の範囲の請求項１と３に記載のこの発明に係るＰＶＡフィルムの染色方法と装置によれば、ガイド手段を構成する低加圧染色液吐出シリンダの染色液吐出孔から吐出される低加圧染色液により、低加圧染色液吐出シリンダの外周部に低加圧染色液層が形成され、これによりＰＶＡフィルムが低加圧染色液吐出シリンダに無接触の状態になるので、ＰＶＡフィルムに皺などの不良部が発生する恐れがないとともに、低加圧染色液吐出シリンダからなるガイド手段以外の部分では、周知の場合と同様の染色液の自然な浸透による染色作用を受ける一方、低加圧染色液吐出シリンダからなるガイド手段部では、多数の染色液吐出孔から吐出されて低加圧染色液吐出シリンダの表面部に沿って流動する低加圧染色液の低加圧浸透による強制的な染色作用を受け、これらの両染色作用が相乗的に作用するため、染色ムラが極小に抑えられる。
【００１１】
また請求項２と４に記載の二以上の低加圧染色液吐出シリンダに対するＰＶＡフィルムの表裏両面の対向案内構成によれば、ＰＶＡフィルムが、表裏の両面から低加圧染色液の低加圧浸透による強制的な染色作用を受けるため、より均一に近い染色が行われる。
【００１２】
さらに請求項５と６に記載の偏心フィルムの製造方法と装置によれば、染色ムラが極小に抑えられるため、一段と優れた光学特性を有するとともに皺などの不良部の無い偏光フィルムを製造することができる。
【００１３】
さらにまた請求項７に記載の偏光板は、光学特性が一段と優れた偏光フィルムを用いるので、より優れた光学特性を有する。
【発明を実施するための最良の形態】
【００１４】
以下図面に基づいて、この発明に係るＰＶＡフィルムの染色方法と装置の好適な実施形態について説明する。
【００１５】
図１は、この発明に係るＰＶＡフィルムの染色方法と装置の好適な一実施形態の構成概要を示したもので、染色槽１１内の染色液１２中に、ＰＶＡフィルム１０の導入側の左方から右方に向かって複数個（ここでは３個）の低加圧染色液吐出シリンダ１６を下部と上部に千鳥状に配置するとともに、染色槽１１外の左側部と右側部には、フィルム導入ローラ１３及びガイドローラ１５と、ガイドローラ１５及びフィルム導出ローラ１５を設置し、フィルム導入ローラ１４からガイドローラ１５を通して染色槽１１内の染色液１２中に導入するＰＶＡフィルム１０を、順次表面と裏面が交互に低加圧染色液吐出シリンダ１６に対向するように上下に千鳥状に転向案内した後、染色槽１１外のガイドローラ１５からフィルム導出ローラ１５へと導出するように構成したものである。なおこの後ＰＶＡフィルム１０は、延伸槽等に誘導して、偏光フィルムを製造する。
【００１６】
図２と図３は、低加圧染色液吐出シリンダ１６の二つの実施形態を略示したもので、前者は、ＰＶＡフィルム１０が対向する略半周部（染色槽１１内において下側に位置するものについては、図２に示すごとく略下半周部、上部に位置するものについては略上半周部）に、軸方向及び軸周りに間隔をおいて多数の染色液吐出孔１７を形成するとともに、両端部に水平にのびる低加圧染色液供給管１８を固定した不動型（不回転型）である。
【００１７】
他方後者は、全周に軸周りと軸方向に間隔をおいて多数の染色液吐出孔１７を形成するとともに両端部を内部を同心的にのびる低加圧染色液供給管１８に軸受２１を介して支持した回転型で、低加圧染色液供給管１８には、低加圧染色液吐出シリンダ１６のＰＶＡフィルム１０対向部側（下部に位置するものについては、図３に示すように下半側、上部に位置するものについては、上半側）に軸周り及び軸方向に間隔をおいて開口する複数の染色液供給吐出孔１９と、左右の両側部を水平にのびる仕切り翼板２０が付設してある。
【００１８】
この図示の実施形態においては、不動型と回転型のいずれの低加圧染色液吐出シリンダ１６を用いる場合においても、フィルム導入ローラ１４とガイドローラ１５を介して染色槽１１内の染色液１２中に導入されるＰＶＡフィルム１０は、最初の低加圧染色液吐出シリンダ１６に到るまでの間及び隣り合う上下の低加圧染色液吐出シリンダ１６の間においては、染色槽１１内の染色液１２の自然の浸透による染色作用を受け、また各低加圧染色液吐出シリンダ１６の部分においては、染色液吐出孔１７を通して外方に吐出する低加圧染色液により、表面及び裏面のそれぞれから、低加圧浸透による強制的な染色作用を受け、染色槽１１から導出するまでに適確に染色される。
【００１９】
この発明に係るＰＶＡフィルムの染色方法と装置においては、低加圧染色液吐出シリンダ１６の染色液吐出孔１７を通して吐出する低加圧染色液は、一般には、ＰＶＡフィルム１１を低加圧染色液吐出シリンダ１６の表面から微小量（例えば約１ｍｍ程度）離間させて、無接触状態にするのに適した条件（圧力、流量、流速等）、すなわちＰＶＡフィルム１１と低加圧染色液吐出シリンダ１６の表面との間に微小な厚さ（例えば約１ｍｍ程度）の低加圧染色液の流動層が形成されるのに適した条件で吐出することができ、また染色槽１１内の染色液１２を循環させる形で用いることができる。
【００２０】
これらの低加圧染色液の吐出条件は、ＰＶＡフィルム１０のサイズ（厚さ、幅）や搬送条件（張力、速度等）、染色槽１１内の染色液１２の温度などによって適当に設定することができるとともに、これらのＰＶＡフィルム１０の搬送条件、染色液１２の温度などは、自動制御によって調整可能にすることができる。
【００２１】
この発明に係るＰＶＡフィルムの染色方法と装置は、このほか、低加圧染色液吐出ローラを回転駆動可能に構成する（例えば回転型の低加圧染色液吐出シリンダの端部に同心的に従動ギアを取付け、この従動ギアに隣接して設置する駆動ギアを係合する）など、種々の形態で実施することができるもので、上記の形態に限定されるものでない。
【実施例】
【００２２】
染色液（３０℃）中にほぼ図２に示すような不動型の低加圧染色液吐出シリンダをほぼ図１に準じて配置した染色槽とともに、染色槽前における膨潤槽、染色槽後における設置する延伸槽、定着槽及び乾燥装置を用いて、幅１１００ｍｍ、厚さ８０μのＰＶＡフィルムを、その張力や速度（１．５ｍ／ｍｉｎ）等を制御しながら、膨潤、染色、延伸、ヨウ素染色液定着、乾燥の処理を行って、複数枚の偏光フィルムを製造し，これらの両面に保護フィルムを糊着して形成した複数の偏光板について、偏光特性としての単体透過度、偏光度及びクロス度を測定したところ、それぞれ平均値として、４３．４％弱、９９．９８％弱、０．０１％強が得られた。
【比較例】
【００２３】
比較のために、低加圧染色液吐出シリンダに代えて、標準的なガイドローラを配置した染色槽とともに、上記と同一の膨潤槽、延伸槽等を用いて、上記と同一のサイズのＰＶＡフィルムを上記とほぼ同等の条件で膨潤、染色、延伸等の処理を行って、複数枚の偏光フィルムを製造し、これにより形成した複数の偏光板について単体透過度、偏光度及びクロス度を測定したところ、それぞれの平均値は、４２．５％強、９９．９６％強、０．０３％弱であった。
【図面の簡単な説明】
【００２４】
【図１】この発明に係るＰＶＡフィルムの染色方法と装置の一実施形態の構成概要図である。
【図２】低加圧染色液吐出シリンダの一実施形態の略拡大側断面図で、染色槽の下部に設置する状態がＰＶＡフィルムとともに示してある。
【図３】低加圧染色液吐出シリンダの他の実施形態の図２と同様の図である。
【符号の説明】
【００２５】
１０  ＰＶＡフィルム
１１  染色槽
１２  染色液
１３  フィルム導入ローラ
１４  フィルム導出ローラ
１５  ガイドローラ
１６  低加圧染色液吐出ローラ
１７  染色液吐出孔
１８  低加圧染色液供給管
１９  染色液供給吐出孔
２０  仕切リ翼板
２１  軸受
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
ポリビニルアルコールフィルムを染色液中に設置した複数のガイド手段を介して染色液中を案内しながら染色液を浸透させるポリビニルアルコールフィルムの染色方法であって、少なくとも一つのガイド手段を、ポリビニルアルコールフィルム対向部に多数の低加圧染色液吐出孔を有するとともに内部に低加圧染色液供給管を介して低加圧染色液を供給する低加圧染色液吐出シリンダで構成することを特徴とする、ポリビニルアルコールフィルムの染色方法。
【請求項２】
少なくとも二つのガイド手段を構成する低加圧染色液吐出シリンダに、ポリビニルアルコールフィルムを、表面と裏面が対向するように転向案内することを特徴とする、請求項１に記載のポリビニルアルコールフィルムの染色方法。
【請求項３】
ポリビニルアルコールフィルムを染色液中に設置した複数のガイド手段を介して染色液中を案内しながら染色液を浸透させるポリビニルアルコールフィルムの染色装置であって、少なくとも一つのガイド手段を、ポリビニルアルコールフィルム対向部に多数の低加圧染色液吐出孔を有するとともに内部に低加圧染色液供給管を介して低加圧染色液を供給する低加圧染色液吐出シリンダで構成することを特徴とする、ポリビニルアルコールフィルムの染色装置。
【請求項４】
少なくとも二つのガイド手段を構成する低加圧染色液吐出シリンダに、ポリビニルアルコールフィルムを、表面と裏面が対向するように転向案内することを特徴とする、請求項３に記載のポリビニルアルコールフィルムの染色装置。
【請求項５】
ポリビニルアルコールフィルムを、請求項１又は２に記載のポリビニルアルコールフィルムの染色方法により染色する工程と、染色する工程の後における延伸工程を含む、偏光フィルムの製造方法。
【請求項６】
請求項３又は４記載のポリビニルアルコールフィルムの染色装置と、染色装置の後に配置する延伸槽を含む、偏光フィルムの製造装置。
【請求項７】
請求項５又は６記載の偏光フィルムの製造方法又は装置により製造してなる偏光フィルム。
【請求項８】
請求項７記載の偏光フィルムに保護フィルムを糊着してなる偏光板。
【手続補正３】
【補正対象書類名】明細書
【補正対象項目名】０００１
【補正方法】変更
【補正の内容】
【０００１】
この発明は、液晶ディスプレー（ＬＣＤ）の主要部材である偏光フィルム（偏光子）の製造の際に、基材としてのポリビニルアルコールフィルム（以下「ＰＶＡフィルム」と略称する）に施す染色方法と装置、及び該染色方法による染色工程と染色装置を含む偏光フィルムの製造方法と装置、並びに該製造方法と装置により製造した偏光フィルムと該偏光フィルムを用いて形成する偏光板に関する。
【手続補正４】
【補正対象書類名】明細書
【補正対象項目名】０００４
【補正方法】変更
【補正の内容】
【０００４】
この発明は上記のような状況や問題に鑑み、特にＰＶＡフィルムの染色方式（方法と装置）として、染色液中を案内中におけるＰＶＡフィルムに対する染色液の浸透速度を一段と均一化して、染色ムラを極小化することが可能であるとともに、ＰＶＡフィルムの気泡に基づく局部膨張を解消して、皺などの不良部の発生を防止することができるものを提供すること、及びこの染色方式を含む光学特性のより優れた偏光フィルムの製造方式（方法と装置）並びに偏光フィルムと偏光板を提供することを課題としている。
【手続補正５】
【補正対象書類名】明細書
【補正対象項目名】０００５
【補正方法】変更
【補正の内容】
【０００５】
この発明によれば、上記の課題は、特許請求の範囲の請求項１と３に記載のように、基本的には、ＰＶＡフィルムを染色液中に設置した複数のガイド手段を介して染色液中を案内しながら染色液を浸透させるＰＶＡフィルムの染色方法と装置において、少なくとも一つのガイド手段を、ＰＶＡフィルム対向部に多数の低加圧染色液吐出孔を有するとともに内部に低加圧染色液供給管を介して低加圧染色液を供給する低加圧染色液吐出シリンダ（ドラム）（シリンダ形又はドラム形低加圧染色液吐出ローラ）で構成することによって解決する。
【手続補正６】
【補正対象書類名】明細書
【補正対象項目名】０００９
【補正方法】変更
【補正の内容】
【０００９】
さらにまたこの発明は、請求項７に記載のように、請求項５又は６記載の偏光フィルムの製造方法又は装置により製造してなる偏光フィルムと、請求項８に記載のごとく、請求項７記載の偏光フィルムに保護フィルムを糊着してなる偏光板を提供する。
【手続補正７】
【補正対象書類名】明細書
【補正対象項目名】００１３
【補正方法】変更
【補正の内容】
【００１３】
さらにまた請求項７に記載の偏光フィルムと請求項８に記載の偏光板は、一段と優れた光学特性を奏する。
【手続補正８】
【補正対象書類名】明細書
【補正対象項目名】００２２
【補正方法】変更
【補正の内容】
【００２２】
染色液（３０℃）中にほぼ図２に示すような不動型の低加圧染色液吐出シリンダをほぼ図１に準じて配置した染色槽とともに、染色槽前における膨潤槽、染色槽後における設置する延伸槽、定着槽及び乾燥装置を用いて、幅１１００ｍｍ、厚さ８０μのＰＶＡフィルムを、その張力や速度（１．５ｍ／ｍｉｎ）等を制御しながら、膨潤、染色、延伸、ヨウ素染色液定着、乾燥の処理を行って、複数枚の偏光フィルムを製造し，これらの両面に保護フィルムを糊着して形成した複数の偏光板について、偏光特性としての単体透過度（単体透過率）、偏光度及びクロス度（直交透過率）を測定したところ、それぞれ平均値として、４３．４％弱、９９．９８％弱、０．０１％強が得られた。